(57)【要約】【課題】使用する電解液を充分考慮して導電性セパレータを設計しなければ期待した性能が得られないという課題を解決し、高周波領域におけるＥＳＲを効率良く低減できる電解コンデンサを提供することを目的とする。【解決手段】表面を粗面化し誘電体酸化皮膜を形成した陽極箔１１と表面を粗面化した陰極箔１２とをその間に導電性セパレータ１３を介在させて巻回することにより構成されたコンデンサ素子１９と、このコンデンサ素子１９を駆動用電解液と共に収納した有底筒状の金属ケース１７と、この金属ケース１７の開口部を封止した封口部材１６からなる電解コンデンサにおいて、前記導電性セパレータ１３がドーパント剤及び非遷移金属系酸化剤でモノマーを酸化重合させてセパレータの基材に導電性高分子を付与させたものからなり、かつ前記駆動用電解液に前記非遷移金属系酸化剤が含まれる構成にしたものである。【選択図】図１
2006120830.tif 000002
【特許請求の範囲】
【請求項１】
表面を粗面化し誘電体酸化皮膜を形成した陽極箔と表面を粗面化した陰極箔とをその間に導電性セパレータを介在させて巻回することにより構成されたコンデンサ素子と、このコンデンサ素子を駆動用電解液と共に収納した有底筒状の金属ケースと、この金属ケースの開口部を封止した封口部材とからなる電解コンデンサにおいて、前記導電性セパレータがドーパント剤及び非遷移金属系酸化剤でモノマーを酸化重合させてセパレータ基材に導電性高分子を付与させたものからなり、かつ前記駆動用電解液に前記非遷移金属系酸化剤を含んでなる電解コンデンサ。
【請求項２】
非遷移金属系酸化剤が過硫酸アンモニウム、過硫酸カリウム、過硫酸ナトリウム、過酸化水素から選択される少なくとも１種である請求項１に記載の電解コンデンサ。
【請求項３】
駆動用電解液に添加剤として酸化防止剤を含有し、その酸化防止剤がフェノール化合物、アミン化合物、アゾ化合物、シラン化合物、キノン化合物より選ばれる１種以上の化合物を添加した請求項１に記載の電解コンデンサ。
【請求項４】
酸化防止剤が、フェノール、メチルフェノール、エチルフェノール、ピロガロール、ヒドロキノン、ピロカテコール、トコフェノール、ブチルヒドロキシアニソール、ジブチルヒドロキシトルエン、ベンゾキノン、ナフトキノン、アントラキノン、クエン酸、アスコルビン酸、キナ酸、エチレンジアミン４酢酸、ベンゾトリアゾールより選ばれる１種以上の化合物である請求項３に記載の電解コンデンサ。
【請求項５】
セパレータ基材がポリエチレンテレフタレート、ポリブチレンテレフタレート、ポリフェニレンサルファイド、ナイロン、芳香族ポリアミド、ポリイミド、ポリアミドイミド、ポリエーテルイミド、レーヨン、ガラス質の群より選択される少なくとも１種以上を含有する不織布である請求項１に記載の電解コンデンサ。
【発明の詳細な説明】
【技術分野】
【０００１】
本発明は各種電子機器に使用される電解コンデンサに関するものである。
【背景技術】
【０００２】
電子機器の高周波化に伴い、電子部品である電解コンデンサにおいても高周波領域での等価直列抵抗（以下、「ＥＳＲ」という。）特性に優れた大容量の電解コンデンサが求められてきている。最近では、このような高周波領域におけるＥＳＲを低減するために、電解質として従来の駆動用電解液よりも電気電導度の高い導電性高分子等の固体電解質を用いた固体電解コンデンサが検討され製品化されている。また、その大容量化の要求に対しては、陽極箔と陰極箔との間にセパレータを介在させて巻回したコンデンサ素子の内部に導電性高分子を充填した構成を有する、巻回形固体電解コンデンサが製品化されてきている。
【０００３】
前記固体電解質に用いられる導電性高分子は、３，４−エチレンジオキシチオフェンをｐ−トルエンスルホン酸第二鉄で重合する方法に代表されるように、カチオン成分は金属イオンの還元反応を利用した酸化剤として作用し、アニオン成分はドーパントとして作用する酸化剤兼ドーパント剤によって化学酸化重合された３，４−エチレンジオキシチオフェンや、同じくピロールモノマーを酸化剤兼ドーパント剤として作用する塩化第二鉄や過硫酸塩によって化学酸化重合されたポリピロール等が知られている。
【０００４】
しかしながら前記のような固体電解コンデンサにおいては、電解質として誘電体酸化皮膜の修復性の乏しい固体電解質のみを用いているため、従来の駆動用電解液を用いた電解コンデンサに比べて、漏れ電流の増大や誘電体酸化皮膜欠陥の発生に伴うショート故障などが発生しやすく、耐電圧の高いコンデンサを構成することが困難であった。
【０００５】
一方、前記課題を改善する目的で、導電性高分子からなる固体電解質と駆動用電解液の両方を陰極引き出し材料に利用した巻回形の電解コンデンサが提案されている。この巻回形電解コンデンサは、マニラ紙またはクラフト紙等のセパレータ紙、あるいは多孔質フィルムまたは合成繊維不織布セパレータを過硫酸塩、酸化剤兼ドーパントとして化学酸化重合した導電性高分子で導電化し、その導電化されたセパレータと駆動用電解液とを用いて構成されたものである。
【０００６】
なお、この出願の発明に関連する先行技術文献情報としては、例えば、以下の特許文献１，２が知られている。
【特許文献１】特開平０１−０９０５１７号公報
【特許文献２】特開平０７−２４９５４３号公報
【発明の開示】
【発明が解決しようとする課題】
【０００７】
しかしながら、前記従来の導電性高分子からなる固体電解質と駆動用電解液の両方を陰極引き出し材料に利用した巻回形電解コンデンサでは、導電性セパレータと組み合わせて使用する駆動用電解液によっても特性が大きく変化する。特に、ドーパント剤のアニオン成分が容易に脱ドープして駆動用電解液に溶出することにより、導電性高分子の導電性が著しく低下し、電解コンデンサの熱的な安定性に乏しく、高周波領域でのＥＳＲの経時変化が大きいといった課題を有している。
【０００８】
前記脱ドープの対策として、ドーパント剤を選択することにより脱ドープを低減することもできるが、材料が高価で、その導電性高分子の製造条件も困難性を有する。
【０００９】
また、脱ドープしにくいｐ−トルエンスルホン酸第二鉄などの金属イオンの酸化−還元作用を有する遷移金属系酸化剤兼ドーパント剤を用いて３，４−エチレンジオキシチオフェンなどを化学酸化重合する方法も知られているが、この構成のコンデンサ素子に駆動用電解液を含浸させて電解コンデンサを構成した場合、残留する金属イオン成分が駆動用電解液中での電気化学反応により溶解−析出し、電解コンデンサの漏れ電流を増大させるなどの不具合がある。
【００１０】
本発明はこのような従来の課題を解決し、高周波領域でＥＳＲが低くかつ高信頼な電解コンデンサを提供することを目的とするものである。
【課題を解決するための手段】
【００１１】
前記目的を達成するために本発明は、表面を粗面化し誘電体酸化皮膜を形成した陽極箔と表面を粗面化した陰極箔とをその間に導電性セパレータを介在させて巻回することにより構成されたコンデンサ素子と、このコンデンサ素子を駆動用電解液と共に収納した有底筒状の金属ケースと、この金属ケースの開口部を封止した封口部材からなる電解コンデンサにおいて、前記導電性セパレータがドーパント剤及び非遷移金属系酸化剤でモノマーを酸化重合させてセパレータの基材に導電性高分子を付与させたものからなり、かつ前記駆動用電解液に前記非遷移金属系酸化剤が含まれる構成にしたものである。
【発明の効果】
【００１２】
以上のように本発明は、導電性セパレータのドーパント剤のアニオン成分が脱ドープしても、駆動用電解液中に存在する非遷移金属系酸化剤のアニオン成分が導電性高分子内に取り込まれるので、高周波領域でＥＳＲが低くかつ高信頼の電解コンデンサを得ることができるという効果を奏する。
【００１３】
また、添加剤に酸化防止剤を含有することで、導電性セパレータの酸化劣化を抑制し、電気伝導度の低下を抑制することができることから、高周波領域でＥＳＲが低くかつ高信頼な電解コンデンサを提供することが可能となる。酸化防止剤は、酸と併用することで、反応活性が増加し効果がさらに向上する。
【発明を実施するための最良の形態】
【００１４】
図１は本発明の一実施の形態による電解コンデンサの構成を示した一部切り欠き斜視図である。図１において、１９はコンデンサ素子を示し、このコンデンサ素子１９はエッチング処理により表面を粗面化した後に陽極酸化処理により誘電体酸化皮膜を形成したアルミニウム箔からなる陽極箔１１と、エッチング処理により表面を粗面化したアルミニウム箔からなる陰極箔１２とを、その間に導電性高分子で被覆された導電性セパレータ１３を介在させて巻回することにより構成されたものである。
【００１５】
１４と１５は前記陽極箔１１と陰極箔１２に夫々接続された外部導出用の陽極リードと陰極リード、１７は前記コンデンサ素子１９を図示しない駆動用電解液と共に収納した有底円筒状のアルミニウムからなる金属ケース、１６は前記陽極リード１４と陰極リード１５が挿通する孔を備えて前記金属ケース１７の開口部を封止した封口部材、１８は陽極リード１４と陰極リード１５が挿通する孔を備えてこの封口部材１６側に装着された絶縁性樹脂からなる絶縁座板である。この絶縁座板１８の外表面に設けられた溝に沿って陽極リード１４と陰極リード１５を折り曲げることにより面実装型の電解コンデンサとしたものである。
【００１６】
前記導電性セパレータは、セパレータ基材として、ポリエチレンテレフタレート、ポリブチレンテレフタレート、ポリフェニレンサルファイド、ナイロン、芳香族ポリアミド、ポリイミド、ポリアミドイミド、ポリエーテルイミド、レーヨン、ガラス質の群より選ばれる少なくとも１種以上を含有する不織布を用い、このセパレータ基材に非遷移金属系酸化剤及びドーパント剤を用いてモノマーを酸化重合して導電性高分子を付着させることにより得ることができる。
【００１７】
前記不織布のセパレータは導電性高分子との密着性・接着性が極めて良く、高周波領域でのＥＳＲをより低くすることができる。
【００１８】
前記非遷移金属系酸化剤は、過硫酸アンモニウム、過硫酸カリウム、過硫酸ナトリウム、過酸化水素から選択される少なくとも１種を用い、ドーパント剤としてはベンゼンスルホン酸、ナフタレンスルホン酸、トルエンスルホン酸、ニトロフェノールまたはその誘導体から選択される１種を用いる。
【００１９】
前記駆動用電解液は、基本的に有機溶媒と溶質（酸〔有機酸及び無機酸〕と塩基）と添加剤と導電性高分子で使用した非遷移金属系酸化剤からなるものである。
【００２０】
前記有機溶媒としては、アルコール類〔メタノール、エタノール、プロパノール、ブタノール、シクロブタノール、シクロヘキサノール、エチレングリコール、プロピレングリコール、グリセリン、メチルセロソルブ、エチルセロソルブ、メトキシプロピレングリコール〕等が挙げられる。また、非プロトン性の有機溶媒としては、アミド系〔Ｎ−メチルホルムアミド、Ｎ,Ｎ−ジメチルホルムアミド、Ｎ−エチルホルムアミド、Ｎ,Ｎ−ジエチルホルムアミド、Ｎ−メチルアセトアミド、Ｎ,Ｎ−ジメチルアセトアミド等〕、ラクトン類〔γ−ブチロラクトン、β−ブチロラクトン、α−バレロラクトン、γ−バレロラクトン等〕、スルホキシド類〔スルホラン、３−メチルスルホラン、ジメチルスルホキシド〕、環状アミド系〔エチレンカーボネート、プロピレンカーボネート等〕、ニトリル系〔アセトニトリル等〕、オキシド系〔ジメチルスルホキシド等〕、イミダゾリジノン系〔３−メチル−１,３−オキサゾリジン−２−オン、１,３−ジエチル−２−イミダゾリジノン、１,３−ジプロピル−２−イミダゾリジノン、１−メチル−３−エチル−２−イミダゾリジノン、１,３,４−トリメチル−２−イミダゾリジノン、１,３,４,５−テトラメチル−２−イミダゾリジノン等〕である。これらの有機溶媒は、単独あるいは数種類混合して用いることができる。
【００２１】
前記駆動用電解液の溶質の酸成分としては、脂肪族カルボン酸：（［飽和カルボン酸、例えばシュウ酸、マロン酸、コハク酸、グルタル酸、アジピン酸、ピメリン酸、スベリン酸、アゼライン酸、セバチン酸、１,６−デカンジカルボン酸、５,６−デカンジカルボン酸、ギ酸、酢酸、プロピオン酸、酪酸、イソ酪酸、吉草酸、カプロン酸、エナント酸、カプリル酸、ペラルゴン酸、ラウリル酸、ミリスチン酸、ステアリン酸、ベヘン酸］、［不飽和カルボン酸、例えばマレイン酸、フマル酸、イコタン酸、アクリル酸、メタクリル酸、オレイン酸］）、芳香族カルボン酸：（例えばフタル酸、イソフタル酸、テレフタル酸、トリメリット酸、ピロメリット酸、安息香酸、ケイ皮酸、ナフトエ酸）、脂環式ポリカルボン酸：（例えばシクロヘキサン−１,２−ジカルボン酸、シクロヘキセン−１,２−ジカルボン酸等）、オキシカルボン酸：（例えばサリチル酸、マンデル酸、レゾルシン酸）などで、これらの内で好ましいのは電導度が高く熱的にも安定な、マレイン酸、フタル酸、安息香酸、ピロメリット酸、レゾルシン酸等の有機酸である。
【００２２】
また、無機酸としては、炭素化合物、水素化合物、ホウ素化合物、硫黄化合物、窒素化合物、リン化合物が挙げられる。代表的な無機酸の例として、リン酸、亜リン酸、次亜リン酸、アルキル燐酸エステル、ホウ酸、ホウフッ酸、４フッ化ホウ酸、６フッ化リン酸などが挙げられる。
【００２３】
前記駆動用電解液の溶質の塩基成分は、アルキル置換アミジン基を有する化合物で、イミダゾール化合物、ベンゾイミダゾール化合物、脂環式アミジン化合物（ピリミジン化合物、イミダゾリン化合物）が挙げられる。具体的には、電導度が高く、インピーダンス性能の優れたコンデンサを提供できる、１,８−ジアザビシクロ［５,４,０］ウンデセン−７、１,５−ジアザビシクロ［４,３,０］ノネン−５、１,２−ジメチルイミダゾリニウム、１,２,４−トリメチルイミダゾリン、１−メチル−２−エチル−イミダゾリン、１,４−ジメチル−２−エチルイミダゾリン、１−メチル−２−ヘプチルイミダゾリン、１−メチル−２−（３’ヘプチル）イミダゾリン、１−メチル−２−ドデシルイミダゾリン、１,２−ジメチル−１,４,５,６−テトラヒドロピリミジン、１−メチルイミダゾール、１−メチルベンゾイミダゾールが好ましい。また、塩基成分としてアルキル置換アミジン基を有する化合物の４級塩を用いることもでき、炭素数１〜１１のアルキル基またはアリールアルキル基で４級化されたイミダゾール化合物、ベンゾイミダゾール化合物、脂環式アミジン化合物（ピリミジン化合物、イミダゾリン化合物）が挙げられる。
【００２４】
本発明の駆動用電解液における溶質の含有量は、駆動用電解液の重量に基づいて通常１０〜９５重量％、好ましくは２０〜９０重量％である。この範囲外では電導度が著しく低下する。
【００２５】
本発明の駆動用電解液の添加剤としては、リン系化合物（リン酸エステルなど）、ホウ酸系化合物（ホウ酸、ホウ酸と多糖類［マンニット、ソルビットなど］との錯化合物）、ホウ酸と多価アルコール（エチレングリコール、グリセリンなど）との錯化合物、ニトロ化合物（ｏ−ニトロ安息香酸、ｍ−ニトロ安息香酸、ｐ−ニトロ安息香酸、ｏ−ニトロフェノール、ｍ−ニトロフェノール、ｐ−ニトロフェノールなど）が挙げられる。これら添加剤を加えることで駆動用電解液の火花電圧が上昇し好ましい場合がある。
【００２６】
また、駆動用電解液に酸化防止剤を添加することもできる。この酸化防止剤としてはフェノール化合物、アミン化合物、アゾ化合物、シラン化合物、キノン化合物、カルボン酸化合物が挙げられ、フェノール、メチルフェノール、エチルフェノール、ピロガロール、ヒドロキノン、ピロカテコール、トコフェノール、ブチルヒドロキシアニソール、ジブチルヒドロキシトルエン、ベンゾキノン、ナフトキノン、アントラキノン、クエン酸、アスコルビン酸、エチレンジアミン４酢酸、キナ酸、ルチン、フラボノイド、γ−オリザノール、トコフェノールベンゾトリアゾール、２,６−ジ−ｔ−ブチル−ｐ−クレゾール、プロピオン酸ステアリル−β−（３,５−ジ−ｔ−ブチル−４−ヒドロキシフェニル）、２,２’−メチレン−ビス（３−メチル−６−ｔ−ブチルフェノール）、ジラウリルチオジプロピナート、亜リン酸トリフェニル、亜リン酸ジフェニルイソデシル、亜リン酸トリス（ノニルフェニル）、トリスノニルフェニルホスファイト、ヒドロキシアニソール、１,４−ナフタレンジオール、トリメチルヒドロキノン、２,３−ジメチルヒドロキノン、アミノヒドロキノン、アミノフェノールなどが挙げられる。
【００２７】
また、前記駆動用電解液に含まれる非遷移金属系酸化剤は、過硫酸アンモニウム、過硫酸カリウム、過硫酸ナトリウム、過酸化水素、次亜塩素酸ナトリウムから選択される少なくとも１種を用いる。
【００２８】
以下、具体的な実施例について説明をする。
【００２９】
（実施例１）
まず、エッチング処理により表面を粗面化した後に陽極酸化処理により誘電体酸化皮膜（化成電圧１０Ｖ）を形成したアルミニウム箔からなる陽極箔と、アルミニウム箔をエッチング処理した陰極箔とを、導電性セパレータ（Ａ）を介在させて巻回することによりコンデンサ素子を作製する。
【００３０】
前記導電性セパレータ（Ａ）は、ポリエチレンテレフタレートを主成分とする不織布からなるセパレータ基材（基材の厚さ５０μｍ、秤量２５ｇ／ｍ2）を、過硫酸アンモニウム（濃度３重量％）と２−ナフタレンスルホン酸（濃度５重量％）を含有する水とエタノールの混合溶媒に浸漬（含浸量：１５ｍｇ／ｃｍ2）し、このセパレータ基材をピロールモノマーを入れた槽の上に載置して密閉状態で雰囲気温度を４０℃に保ち、５分間放置後に取り出し、６０℃の温水中で５分間洗浄した後、１０５℃で乾燥して得た（導電性セパレータ（Ａ）の電導度：２．４Ｓ／ｃｍ）。
【００３１】
続いて、（表１）に示す駆動用電解液（Ａ）〜（Ｆ）の夫々にコンデンサ素子を減圧条件（−７００ｍｍＨｇ）下で浸漬し、コンデンサ素子の空隙部に駆動用電解液を含浸した。
【００３２】
次に、夫々のコンデンサ素子を樹脂加硫ブチルゴム封口材（ブチルゴムポリマー３０部、カーボン２０部、無機充填剤５０部から構成、封口体硬度：７０ＩＲＨＤ［国際ゴム硬さ単位］）と共に有底筒状のアルミニウムケースに挿入した後、アルミニウムケースの開口部をカーリング処理により封止し、更に陽極箔、陰極箔から夫々導出された両リード端子をポリフェニレンサルファイド製の絶縁座板に通し、そのリード部を扁平に折り曲げ加工して前記絶縁座板を固定した。
【００３３】
最後に、直流電圧６．３Ｖを１ｈ連続的に印加（雰囲気温度１０５℃）することによりエージングを行い、面実装型の電解コンデンサを夫々作製した（サイズ：直径１０ｍｍ×高さ１０ｍｍ）。
【００３４】
【表１】
2006120830.tif 000003
【００３５】
（実施例２）
前記実施例１において、導電性セパレータ（Ａ）を次に示す方法により作製した導電性セパレータ（Ｂ）に代えて用いた以外は前記実施例１と同様にして面実装型の電解コンデンサを夫々作製した。
【００３６】
前記導電性セパレータ（Ｂ）は、ポリフェニレンサルファイドを主成分とする不織布からなるセパレータ基材（基材の厚さ５０μｍ、秤量２５ｇ／ｍ2）を、過硫酸カリウム（濃度３重量％）とｐ−トルエンスルホン酸（濃度５重量％）を含有する水とエタノールの混合溶媒に浸漬（含浸量：１５ｍｇ／ｃｍ2）し、このセパレータ基材をピロールモノマーを入れた槽の上に載置して密閉状態で雰囲気温度を４０℃に保ち、５分間放置後に取り出し、６０℃の温水中で５分間洗浄した後、１０５℃で乾燥して得た（導電性セパレータ（Ｂ）の電導度：２．２Ｓ／ｃｍ）。
【００３７】
（実施例３）
前記実施例１において、導電性セパレータ（Ａ）を次に示す方法により作製した導電性セパレータ（Ｃ）に代えて用いた以外は前記実施例１と同様にして面実装型の電解コンデンサを夫々作製した。
【００３８】
前記導電性セパレータ（Ｃ）は、ポリアミドイミドを主成分とする不織布からなるセパレータ基材（基材の厚さ５０μｍ、秤量２５ｇ／ｍ2）を、過硫酸ナトリウム（濃度３重量％）とｐ−トルエンスルホン酸（濃度５重量％）を含有する水とエタノールの混合溶媒に浸漬（含浸量：１５ｍｇ／ｃｍ2）し、このセパレータ基材をピロールモノマーを入れた槽の上に載置して密閉状態で雰囲気温度を４０℃に保ち、５分間放置後に取り出し、６０℃の温水中で５分間洗浄した後、１０５℃で乾燥して得た（導電性セパレータ（Ｃ）の電導度：２．３Ｓ／ｃｍ）。
【００３９】
（実施例４）
前記実施例１において、導電性セパレータ（Ａ）を次に示す方法により作製した導電性セパレータ（Ｄ）に代えて用いた以外は前記実施例１と同様にして面実装型の電解コンデンサを夫々作製した。
【００４０】
前記導電性セパレータ（Ｄ）は、ナイロンとガラス繊維の不織布からなるセパレータ基材（基材の厚さ５０μｍ、秤量２５ｇ／ｍ2）を、過硫酸カリウム（濃度２重量％）と過酸化水素水（濃度１重量％）と１−ナフタレンスルホン酸（濃度５重量％）を含有する水とエタノールの混合溶媒に浸漬（含浸量：１５ｍｇ／ｃｍ2）し、このセパレータ基材を３,４−エチレンジオキシチオフェンを入れた槽の上に載置して密閉状態で雰囲気温度を４０℃に保ち、５分間放置後に取り出し、６０℃の温水中で５分間洗浄した後、１０５℃で乾燥して得た（導電性セパレータ（Ｃ）の電導度：２．０Ｓ／ｃｍ）。
【００４１】
（比較例１）
前記実施例１において、駆動用電解液を（表１）の比較例Ａを用いた以外は前記実施例１と同様にして面実装型の電解コンデンサを作製した。
【００４２】
（比較例２）
前記実施例１において、駆動用電解液を（表１）の比較例Ｂを用いた以外は前記実施例１と同様にして面実装型の電解コンデンサを作製した。
【００４３】
前記実施例１〜４および比較例１，２の電解コンデンサについて、これらの初期状態および１０５℃負荷試験後の電気特性を測定した結果を（表２）に示す。
【００４４】
【表２】
2006120830.tif 000004
【００４５】
（表２）から明らかなように、実施例１〜４の電解コンデンサは、駆動用電解液に非遷移金属系酸化剤である過硫酸アンモニウム、過硫酸カリウム、過硫酸ナトリウムと過酸化水素水を夫々添加することにより、これを添加しない比較例１と比べて１０５℃負荷試験後の電気特性が優れている。
【００４６】
また、導電性セパレータのセパレータ基材をポリエチレンテレフタレートを主成分とする不織布、ポリフェニレンサルファイドを主成分とする不織布、ポリアミドイミドを主成分とする不織布、ナイロンとガラス繊維の不織布のいずれを用いても同等の電気特性を得ることができる。
【００４７】
また、導電性セパレータを形成するときに過硫酸アンモニウムの酸化剤を用いた場合、駆動用電解液に必ず過硫酸アンモニウムを用いる必要はなく、過硫酸カリウム、過硫酸ナトリウム、過酸化水素水のいずれかを用いれば良い。
【００４８】
また、駆動用電解液に酸化防止剤を添加したものは添加しないものに比べて電気特性がさらに良くなる。
【００４９】
さらに、駆動用電解液の溶質において、酸成分を塩基成分よりも過剰に含有することにより、比較例２の一般的な駆動用電解液を用いたものよりも、きわめて良好の電気特性を得ることができる。
【００５０】
なお、前記実施の形態ではチップ型電解コンデンサを用いたが、絶縁座板を用いない電解コンデンサについても同様の効果を奏することは言うまでもない。
【産業上の利用可能性】
【００５１】
本発明による電解コンデンサは、導電性セパレータと組み合わせて使用する駆動用電解液によって導電性セパレータを構成する導電性高分子の電導度が劣化する等の現象が発生することがないという格別の効果を有し、高周波領域におけるＥＳＲを効率良く低減し、
かつ長期間安定した性能を発揮することが要望される用途に有用である。
【図面の簡単な説明】
【００５２】
【図１】本発明の一実施の形態による電解コンデンサの構成を示した一部切り欠き斜視図
【符号の説明】
【００５３】
１１  陽極箔
１２  陰極箔
１３  導電性セパレータ
１４  陽極リード
１５  陰極リード
１６  封口部材
１７  金属ケース
１８  絶縁座板
１９  コンデンサ素子
【図１】
2006120830.tif 000005